Composition de cathode pour une batterie, ladite composition comprenant : - un liant polymère fluoré (composant A), - une matière active d’électrode (composant B), et - un matériau conducteur (composant C), dans laquelle ledit liant polymère présente une turbidité initiale du liant polymère comprise entre 45 et 390 NTU, de préférence comprise entre 100 et 300 NTU, et ladite matière active d’électrode est revêtue d’une couche de carbone. Composition de cathode selon la revendication 1 dans laquelle ladite matière active revêtue par du carbone comprend des composés inorganiques d’insertion du lithium recouverts d’une couche graphitique allant de 5 nm à 1 µm. Composition de cathode selon l’une des revendications 1 ou 2, dans laquelle ladite matière active revêtue par du carbone est formée de particules élémentaires de taille comprise entre 100 nm à 5 µm, tel que mesuré par granulométrie laser. Composition de cathode selon l’une des revendications 1 à 3, dans lequel ladite matière active est choisie parmi le dioxyde de manganèse, l’oxyde de fer, l’oxyde de cuivre, l’oxyde de nickel, les oxydes composites lithium, les oxydes compositions lithium-nickel, les oxydes compositions lithium-cobalt, les oxydes composites lithium-nickel-cobalt, les oxydes composites lithium-nickel-cobalt-manganèse, les oxydes composites lithium-nickel-cobalt-manganèse enrichis en lithium, les oxydes composites de lithium et de métal de transition, les oxydes composites de lithium-manganèse-nickel de structure spinelle, les oxydes composites haut voltage de nickel-manganèse, les oxydes de vanadium, les oxydes du souffre de type S 8 et leurs mélanges. Composition de cathode selon l’une des revendications 1 à 3, dans laquelle ladite matière active est choisie parmi LiFePO4, LiMnPO4, LiFe x Mn y PO4, LiFePO4F, LiMnPO4F et LiFe x Mn y PO4F où x+y =1. Composition selon l’une des revendications 1 à 5, dans laquelle ledit composant A choisi parmi les poly(fluorure de vinylidène) homopolymères et les copolymères du difluorure de vinylidène avec au moins un comonomère choisi dans la liste : fluorure de vinyle, tétrafluoroéthylène, hexafluoropropylène, 3,3,3-trifluoropropène, 2,3,3,3-tétrafluoropropène, 1,3,3,3-tétrafluoropropène, hexafluoroisobutylène, perfluorobutyléthylène, 1,1,3,3,3-pentafluoropropène, 1,2,3,3,3-pentafluoropropène, perfluoropropylvinyléther, perfluorométhylvinyléther, bromotrifluoroéthylène, chlorofluoroethylène, chlorotrifluoroéthylène, chlorotrifluoropropène, éthylène, et leurs mélanges. Composition de cathode selon la revendications 6, dans laquelle le PVDF comprend des unités monomères portant au moins l’une des fonctions suivantes: acide carboxylique, anhydride d’acide carboxylique, esters d’acide carboxylique, groupes époxy (tel que le glycidyle), amide, hydroxyle, carbonyle, mercapto, sulfure, oxazoline, phénoliques, ester, éther, siloxane, sulfonique, sulfurique, phosphorique, ou phosphonique. Composition de cathode selon l’une des revendications 1 à 7, dans laquelle le composant C est choisi parmi les noirs de carbones, les graphites, naturel ou de synthèse, les fibres de carbone, les nanotubes de carbone, les fibres et poudres métalliques, et les oxydes métalliques conducteurs. Composition de cathode selon l’une des revendications 1 à 8, ayant la composition massique suivante : - Composant A avec un ratio compris entre 80 et 99 %, - Composant B avec un ratio compris entre 1 et 5%, - Composant C avec un ratio compris entre 1 et 5%, la somme de ces ratios étant 100%. Procédé de fabrication de la composition de cathode selon l’une des revendications 1 à 9, ledit procédé mettant en œuvre des matériaux actifs revêtus par du carbone (composant B), un matériau conducteur (composant C) et un liant polymère fluoré (composant A), ledit procédé comprenant les étapes suivantes : - préparation d’une solution de liant polymère par dissolution du composant A dans la N-méthylpyrrolidone (NMP) à taux d’extrait sec de 2 à 20%, de préférence de 2 à 15%, avantageusement de 4 à 14%; - ajout du composant B et du composant C à ladite solution de liant polymère, et mélange pour obtenir une formulation d’électrode applicable sur un support métallique. Batterie secondaire Li-ion comprenant une anode, une cathode selon l’une des revendications 1 à 9 et un électrolyte.